(57)【要約】【課題】本発明は、複合材料から作られる光学用の新規の接眼レンズ及びその製造方法に関する。【解決手段】この材料は、傷防止ワニス層（２）が蒸着される、観察者に対向する凸面及び、続いて傷防止ワニス層（３）が蒸着される、装着者に対向する凹面を有した基板（１）と、金属膜製の層（４）と、貴金属製の層（５）と、金属膜製の層（６）と、金属酸化物層（７）と、金属膜の層（８）と、金属酸化物の層（９）とを含む。太陽光用又は眼科用のレンズ又はシールドに適用される。【選択図】図１
2019124935.tif 000002
【特許請求の範囲】
【請求項１】
観察者に対向する凸面と、レンズの装着者に対向する凹面とを有した基板（１）を備え、
前記基板（１）の前記凸面上に配置される第１の傷防止ワニスの層（２）と、
前記基板（１）の前記凹面上に配置される第２の傷防止ワニスの層（３）と、
金、銀、白金、パラジウム、ロジウム、ルテニウム、スカンジウム、オスミウム、イリジウム又はこれらの金属から得られる合金からなる群から選ばれる貴金属から作られ、前記第２の傷防止ワニスの層（３）の前記レンズの、装着者に対向する側に配置される層（５）を含む複数の層とを備える種類の接眼レンズにおいて、
貴金属の前記層（５）が、２つの金属膜の層（４）と（６）との間に挟まれることを特徴とする接眼レンズ。
【請求項２】
前記層（５）の貴金属が金であることを特徴とする、請求項１に記載の接眼レンズ。
【請求項３】
前記層（４）、（５）及び（６）によって形成される挟み部（ｓａｎｄｗｉｃｈ）の下に、２つの金属酸化物の層（７）と（９）との間にそれ自体が挟まれた、金属膜（８）を含む層が配置されることを特徴とする、請求項１又は２に記載の接眼レンズ。
【請求項４】
前記層（４）、（６）及び（８）が金属膜から作られ、その金属がクロムであることを特徴とする、請求項３に記載の接眼レンズ。
【請求項５】
前記層（４）、（６）及び（８）が金属膜から作られ、その金属が、ニッケル、鉄、チタン、アルミニウム、亜鉛、鉛、スズ、タンタル、タングステン及びこれらの金属同士若しくはこれらの金属とクロムとの合金を含む金属の群の中からから選ばれることを特徴とする、請求項３に記載の接眼レンズ。
【請求項６】
前記層（７）及び（９）が酸化ケイ素で構成されたことを特徴とする、請求項３〜５のいずれか一項に記載の接眼レンズ。
【請求項７】
前記層（７）及び（９）が、酸化チタン、酸化タンタル又は酸化ジルコニウムから選ばれる金属酸化物で構成されたことを特徴とする、請求項３〜５のいずれか一項に記載の接眼レンズ。
【請求項８】
前記層（２）及び（３）の厚さが１μｍ〜１０μｍであることを特徴とする、請求項１〜７のいずれか一項に記載の接眼レンズ。
【請求項９】
前記層がそれぞれ以下の厚さであることを特徴とする、請求項３〜８のいずれか一項に記載の接眼レンズ。
‐層（４）：１ｎｍ〜５０ｎｍ
‐層（５）：１ｎｍ〜２００ｎｍ
‐層（６）：１ｎｍ〜２００ｎｍ
‐層（７）：２０ｎｍ〜３００ｎｍ
‐層（８）：１ｎｍ〜１００ｎｍ
‐層（９）：２０ｎｍ〜３００ｎｍ
【請求項１０】
前記層（２）及び（３）が、前記基板（１）をワニス槽に浸漬するか、「フローコーティング」技術によって得られることを特徴とする、請求項１〜９のいずれか一項に記載の接眼レンズを取得するための方法。
【請求項１１】
前記層（４）、（５）、（６）、（７）、（８）及び（９）が、真空蒸着によって１つずつ蒸着されることを特徴とする、請求項３〜９のいずれか一項に記載の接眼レンズを取得するための方法。
【請求項１２】
請求項１〜９のいずれか一項に記載の接眼レンズから作られる、太陽光用又は眼科用のレンズ又はシールド。
【発明の詳細な説明】
【技術分野】
【０００１】
本発明は、複合材料から作られる光学用の新規の接眼レンズ及びその製造方法に関する。
【０００２】
より具体的には、本発明に係る材料から得られるレンズは、金等の貴金属又は本明細書に示す他の貴金属の層を有する。
【背景技術】
【０００３】
幾つかの貴金属は、特定の技術的性質を提供するように既にレンズに使用されており、例えば「金」は、レンズの装着者の目を保護することを目的として、赤外線を遮るように、消防ヘルメットや戦闘機のパイロットのヘルメット等にも使用されている。
【０００４】
本発明に係る接眼レンズの場合では、貴金属層は保護のための技術的役割ではなく美容的役割を果たしており、（レンズの観察者の視点において）レンズの表面に貴金属の外観を与えること及び内面への反射を制限して使用者にとって快適なレンズにすることを目的とする。
【０００５】
クリスチャン・ダロズ・スノプティクスによって出願された特許文献１は、複数の層を備える種類の眼鏡用レンズを開示しており、これらの層の内、ひとつの層は透明基板であり、レンズの観察者側に位置付けられる他の層は貴金属であり、透明基板と貴金属層との間に反射防止層が配置される。
【０００６】
上記の特許文献１に開示される種類のレンズでは、「貴金属」という態様は、主に貴金属の最後の層による反射において認識できる。この貴金属が金や白金のように耐久性をもたない場合、保護層を追加してこの貴金属を保護しなければならない。また、（貴金属に対する粘着性及び耐傷性をもった）トップコートワニスによって貴金属層を覆う必要があるため、以下の要因によって「可視性」が構造的に干渉される。
‐ワニスの屈折率と貴金属の屈折率とが著しく異なること。
‐金の層にトップコートとして蒸着されたワニスの厚さが薄いこと。
【０００７】
特許文献２は、レンズの装着者側に凹面を有し観察者側に凸面を有する基板を備えた接眼レンズを開示しており、これらの面は傷防止ワニスで覆われ、更に、複数の層が接眼レンズの凸側、中間又は凹側に配置され、これらの層は、誘電材料と金属材料とを交互に含む。これらの材料及びその厚さの選択によって、観察者によって認識されるレンズの色が決定される。
【先行技術文献】
【特許文献】
【０００８】
【特許文献１】欧州特許第２２７４６４８号明細書
【特許文献２】米国特許第６，７９３，３３９号明細書
【発明の概要】
【０００９】
本発明に係る接眼レンズはこれらの欠点を克服し、本明細書に明記される利点を提供する。
【００１０】
より具体的には、本発明に係る接眼レンズは、観察者に対向する凸面と、レンズの装着者に対向する凹面とを有した基板を備え、
基板の凸面上に配置される第１の傷防止ワニスの層と、
基板の凹面上に配置される第２の傷防止ワニスの層と、
貴金属から作られ、第２の傷防止ワニスの層のレンズの装着者に対向する側に配置される層を含む複数の層とを備える種類の接眼レンズであって、
貴金属の層が、第２の傷防止ワニスの層の下に配置される２つの金属膜の間に挟まれる、接眼レンズ。
【００１１】
より好適には、本発明に係るレンズは、２つの金属酸化物の層に挟まれる金属膜の層を更に備える。
【００１２】
有利には、この金属膜の層／金属酸化物層の挟み部は、貴金属層／金属膜層の挟み部の下に位置付けられる。
【００１３】
他の利点及び特徴は、以下の図面を参照し以下の説明を読むことで明らかとなろう。
【図面の簡単な説明】
【００１４】
【図１】本発明に係る接眼レンズの好適な実施例を構成する様々な層を概略的に示す。
【発明を実施するための形態】
【００１５】
図１によれば、本発明に係る接眼レンズは透明基板（１）を備える。この基板（１）は、ポリカーボネートや、眼鏡用レンズに用いられる他の材料であるポリアミド、ＣＲ３９若しくはＮＸＴポリマー、又はテレフタル酸ジメチル−１，４−シクロヘキサンジメタノール−２，２，４，４−テトラメチルシクロブタン−１，３−ジオールといったモノマーに基づくコポリエステル等の、無機材料又は有機材料から作られる。
【００１６】
基板（１）の凸面上には傷防止ワニス層（２）が配置され、基板（１）の凹面上にも傷防止ワニス層（３）が配置される。これらの層（２）（３）のそれぞれの厚さは１μｍ〜１０μｍである。層（２）の役割は基板（１）を摩耗から保護することであり、層（３）の役割は基板（１）に対して層（４）をより良好に接着させることである。
【００１７】
層（４）は金属製の金属膜を含み、好適にはクロムだが、ニッケル、鉄、チタン、アルミニウム、亜鉛、鉛、スズ、タンタル、タングステン又はこれらの金属同士若しくはこれらの金属とクロムとの合金といった他の金属から作られてもよい。この層は、傷防止ワニス層（３）と貴金属層（５）との間に挿入されることで、貴金属層（５）をより良好に接着させる。
【００１８】
層（５）は、金、銀、白金、パラジウム、ロジウム、ルテニウム、スカンジウム、オスミウム又はイリジウム、そしてこれらの金属から得られる合金のひとつといった以上の金属の中から選ばれる貴金属から作られる。この層によって、所望の審美的効果、すなわち問題となっている貴金属の外観が、本発明に係るレンズにもたらされる。層（４）、（５）及び（６）を配置することで、特許文献１の課題であった、接眼レンズに対して特定の状況下で生じる干渉縞を抑制できると共に、層（５）を構成する貴金属を、物理的及び／又は化学的腐食から完璧に保護できる。
【００１９】
層（６）金属膜で構成され、選ばれる金属は層（４）を構成しうる金属のひとつである。
【００２０】
層（７）は、酸化ケイ素等の金属酸化層で構成されるが、酸化チタン、酸化タンタル又は酸化ジルコニウムも含んでもよい。
【００２１】
層（８）は金属膜で構成され、その金属は、層（４）又は（６）を製造するために列挙されるものから選ばれる。
【００２２】
層（９）、すなわち本発明に係るレンズの装着者の目に最も近くなるであろう層は金属酸化物から作られ、その金属は、ケイ素、チタン、タンタル、及びジルコニウムから選ばれる。
【００２３】
「貴金属」の所望の態様は、層（３）、（４）、（５）、（６）、（７）、（８）及び（９）全てを提供することで得られる。この構造の利点は、貴金属層（５）が２つの層（４）と（６）とに挟まれていることである。これにより、貴金属層が外側にあるために保護層で保護しなければならない上記の特許文献１とは異なり、上述のように、貴金属層（５）が自然と保護される。
【００２４】
層（６）、（７）、（８）及び（９）の全ては、第１の挟み部（４）、（５）及び（６）ではなく装着者に向かう反射又は金属膜（８）による反射のいずれに関する場合でも、レンズの凹面での反射を制限して、レンズの表面における「貴金属」外観を向上させることを目的とする。なお、層（６）は傷防止ワニスであると共に、第２の挟み部（７）、（８）及び（９）のより良好な接着も可能にする。
【００２５】
貴金属が金の場合、これらの層の好ましい値は以下のとおりである。
‐層（４）：１ｎｍ〜５０ｎｍ
‐層（５）：１ｎｍ〜２００ｎｍ
‐層（６）：１ｎｍ〜２００ｎｍ
‐層（７）：２０ｎｍ〜３００ｎｍ
‐層（８）：１ｎｍ〜１００ｎｍ
‐層（９）：２０ｎｍ〜３００ｎｍ
【００２６】
当然ながら、理解が容易となるよう、異なる層の相対的な厚さは考慮されない。なお、基板（１）は、観察者に対向する凸部と、レンズの装着者に対向する側に位置付けられる凹面とを有し、層（２）は基板（１）の凸部上に配置され、層（３）、（４）、（５）、（６）、（７）、（８）及び（９）は基板（１）の凹部上に配置される。
【００２７】
本発明に係る接眼レンズが極限の状況に耐えられるかどうかを証明するために、様々な試験が行われた。
‐耐熱性：接眼レンズを９０℃のオーブンに６０分間放置する。
‐耐寒性：接眼レンズを−２０℃に２時間放置する。
‐熱湯試験：接眼レンズを８０℃に熱した水に１０分間浸漬する。
‐塩水浸漬試験：接眼レンズを３％のＮａＣｌ生理食塩水に２４時間浸漬する。
【００２８】
これらの試験後の状態でも、各試験を終えた後に深い傷及び切り傷を組み合わせた試験（基準試験）を行った状態でも、接眼レンズにおける層の剥離又は分割は確認されなかった。
【００２９】
本発明に係る接眼レンズは、太陽光用又は眼科用のレンズ又はシールドの形態で使用されよう。
【００３０】
本発明に係る接眼レンズの好適な実施例によれば、傷防止コーティングされた層（２）及び（３）は、基板（１）をワニス槽に浸漬するか、当該技術分野において「フローコーティング」という用語で知られる、遠心分離による塗装／コーティングといった任意の他の塗装技術によって得られ、また、ＣＲ３９熱硬化性ポリマー製の基板を含むレンズにおいて広く用いられている、当該技術分野において「スピンコーティング」という用語で知られる、制御されたフローによる塗装／コーティング方法や、シールドに用いられる吹き付けによって得られてもよい。層（４）、（５）、（６）、（７）、（８）及び（９）は、真空蒸着によって１つずつ蒸着される。
【図１】
2019124935.tif 000003
【外国語明細書】
2019124935000001.pdf